(57)【要約】【課題】特にリチウム二次電池の正極活物質等として有用なＸ線回折的に単相のリン酸バナジウムリチウムを工業的に有利な方法で提供すること。【解決手段】ナシコン（ＮＡＳＩＣＯＮ）構造を有するリン酸バナジウムリチウムの製造方法であって、五酸化バナジウム、リン酸及び還元糖を水溶媒中で混合して酸性の混合スラリーを調製する第１工程、次に該混合スラリーを加温処理して溶液化し、還元反応溶液を得る第２工程、次に該還元反応溶液を３５℃以下に保持しながら、該還元反応溶液に水酸化リチウムを含む溶液を添加して原料混合溶液を調製する第３工程、次に該原料混合溶液を噴霧乾燥処理して反応前駆体を得る第４工程、次に該反応前駆体を不活性ガス雰囲気又は還元雰囲気で５００〜１３００℃で焼成して、リン酸バナジウムリチウムを得る第５工程を有することを特徴とするリン酸バナジウムリチウムの製造方法。【選択図】なし【特許請求の範囲】
【請求項１】
ナシコン（ＮＡＳＩＣＯＮ）構造を有するリン酸バナジウムリチウムの製造方法であって、
五酸化バナジウム、リン酸及び還元糖を水溶媒中で混合して酸性の混合スラリーを調製する第１工程、次に該混合スラリーを加温処理して溶液化し、還元反応溶液を得る第２工程、次に該還元反応溶液を３５℃以下に保持しながら、該還元反応溶液に水酸化リチウムを含む溶液を添加して原料混合溶液を調製する第３工程、次に該原料混合溶液を噴霧乾燥処理して反応前駆体を得る第４工程、次に該反応前駆体を不活性ガス雰囲気又は還元雰囲気で５００〜１３００℃で焼成して、リン酸バナジウムリチウムを得る第５工程を有することを特徴とするリン酸バナジウムリチウムの製造方法。
【請求項２】
第２工程における加温処理の温度が、６０〜１００℃であることを特徴とする請求項１記載のリン酸バナジウムリチウムの製造方法。
【請求項３】
前記還元糖が、スクロース及びラクトースから選ばれる１種又は２種であることを特徴とする請求項１又は２いずれか１項記載のリン酸バナジウムリチウムの製造方法。
【請求項４】
前記水酸化リチウムを含む溶液中の水酸化リチウムの濃度が、５〜２０質量％であることを特徴とする請求項１〜３いずれか１項記載のリン酸バナジウムリチウムの製造方法。
【請求項５】
前記第３工程を行い得られる原料混合溶液が、濃青色の溶液であり、該濃青色の溶液を第４工程で噴霧乾燥処理することを特徴とする請求項１〜４いずれか１項記載のリン酸バナジウムリチウムの製造方法。
【請求項６】
前記第３工程において、前記原料混合溶液のｐＨが３〜７となるように、前記水酸化リチウム含む溶液を添加することを特徴とする請求項１〜５いずれか１項記載のリン酸バナジウムリチウムの製造方法。
【請求項７】
前記第１工程において、更に、Ｍｅ源（ＭｅはＶ以外の原子番号１１以上の金属元素又は遷移金属元素を示す。）を前記酸性の混合スラリーに混合することを特徴とする請求項１〜６いずれか１項記載のリン酸バナジウムリチウムの製造方法。
【請求項８】
更に、第５工程を行い得られるリン酸バナジウムリチウムを加熱処理する第６工程を設けることを特徴とする請求項１〜７いずれか１項記載のリン酸バナジウムリチウムの製造方法。
【請求項９】
前記第６工程において、加熱処理を酸素含有雰囲気中で行うことを特徴とする請求項８記載のリン酸バナジウムリチウムの製造方法。
【請求項１０】
前記第６工程における加熱処理温度が、２５０〜４５０℃であることを特徴とする請求項８又は９いずれか１項記載のリン酸バナジウムリチウムの製造方法。
【発明の詳細な説明】
【技術分野】
【０００１】
本発明は、特にリチウム二次電池の正極活物質として有用なリン酸バナジウムリチウムの製造方法に関するものである。
【背景技術】
【０００２】
携帯機器、ノート型パソコン、電気自動車、ハイブリッド自動車向けの電池としてリチウムイオン電池が活用されている。リチウムイオン電池は一般に容量、エネルギー密度に優れているとされ、現在その正極にはＬｉＣｏＯ2が主に使用されているが、Ｃｏの資源問題からＬｉＭｎＯ2、ＬｉＮｉＯ2などの開発も盛んに行われている。
現在、さらなる代替材料としてＬｉＦｅＰＯ4が着目され各機関で研究開発が進んでいる。Ｆｅは資源的に優れ、これを用いたＬｉＦｅＰＯ4はエネルギー密度がやや低いものの、高温特性に優れていることから電動車両向けのリチウムイオン電池用正極材料として期待されている。
【０００３】
しかし，ＬｉＦｅＰＯ4は動作電圧がやや低く，Ｆｅの代わりにＶを用いたナシコン（ＮＡＳＩＣＯＮ；Ｎａ  Ｓｕｐｅｒ  Ｉｏｎｉｃ  Ｃｏｎｄｕｃｔｏｒ）構造を有するリン酸バナジウムリチウム（Ｌｉ3Ｖ2（ＰＯ4）3）が着目されている。
【０００４】
リン酸バナジウムリチウムの製造方法としては、例えば、リチウム源、バナジウム化合物及びリン源を粉砕混合し、得られる均一混合物をピレット状に成形し、次いでこの成形品を焼成する方法が提案されている（例えば、特許文献１及び２参照）。また、下記特許文献３には酸化バナジウム（Ｖ）を、水酸化リチウムを含む水溶液に溶解し、さらにリン源と炭素及び／又は不揮発性有機化合物を添加し、得られる原料混合溶液を乾燥して前駆体を得、この前駆体を不活性雰囲気にて熱処理してＬｉ3Ｖ2（ＰＯ4）3と導電性炭素材料との複合体を得る方法が提案されている。
【０００５】
また、本出願人も先に、下記特許文献４で、リチウム源、５価又は４価のバナジウム化合物、リン源及び加熱分解により炭素が生じる導電性炭素材料源とを水溶媒中で混合して原料混合液を調製する第１工程と、該原料混合液を加熱して沈殿生成反応を行い、沈殿生成物を含む反応液を得る第２工程と、該沈殿生成物を含む反応液をメディアミルにより湿式粉砕処理して、粉砕処理物を含むスラリーを得る第３工程と、該粉砕処理物を含むスラリーを噴霧乾燥処理して、反応前駆体を得る第４工程と、該反応前駆体を不活性ガス雰囲気中又は還元雰囲気中で６００〜１３００℃で焼成するリン酸バナジウムリチウム炭素複合体の製造方法を提案した。
【０００６】
また、下記特許文献５には、バナジウム化合物、リン源及び加熱分解により炭素が生じる導電性炭素材料源を水溶媒中で、好ましくは６０〜１００℃で加熱処理して反応を行った後、室温まで冷却後、加熱処理後の液に、更にリチウム源を添加して反応を行い、得られる反応液を噴霧乾燥して反応前駆体を得、該反応前駆体を不活性ガス雰囲気中又は還元雰囲気中で焼成してリン酸リチウムバナジウムを製造することが開示されている。
【先行技術文献】
【特許文献】
【０００７】
【特許文献１】特表２００１−５００６６５号公報
【特許文献２】特表２００２−５３０８３５号公報
【特許文献３】特開２００８−０５２９７０号公報
【特許文献４】国際公開第２０１２／０４３３６７号パンフレット
【特許文献５】国際公開第２０１４／００６９４８号パンフレット
【発明の概要】
【発明が解決しようとする課題】
【０００８】
Ｌｉ3Ｖ2（ＰＯ4）3は、理論容量が１９７ｍＡｈｇ-1という高いものであることが知られている。
しかしながら、従来のＬｉ3Ｖ2（ＰＯ4）3を正極活物質に用いたリチウム二次電池は、放電容量が低く、また、特許文献４のリン酸バナジウムリチウムの製造方法によれば、放電容量が高いものが得られるが、反応性に優れた反応前駆体を得るのに、沈殿生成反応やメディアミルによる粉砕処理を必要とし、製造工程が複雑となり、工業的に有利でない。
また、特許文献５には、何ら具体的な反応条件が示されておらず、また、室温まで冷却後、加熱処理後の液に、単にリチウム源を添加して反応を行い、得られた反応液を噴霧乾燥したものを反応前駆体としても用いても、放電容量が高いものが得られ難い。
【０００９】
従って、本発明の目的は、特にリチウム二次電池の正極活物質等として有用なＸ線回折的に単相のリン酸バナジウムリチウムを工業的に有利な方法で提供することにある。
【課題を解決するための手段】
【００１０】
本発明者らは、上記課題に鑑みて鋭意研究を重ねた結果、五酸化バナジウム、リン酸及び還元糖を含む酸性の混合スラリーを加熱処理することにより、五酸化バナジウムの還元反応が起こると共に溶液化することができること。また、五酸化バナジウム、リン酸及び還元糖を含む酸性の混合スラリーを加熱処理することにより得られる還元反応溶液を一定温度以下に保持しながら水酸化リチウムを含む溶液を添加すると、還元反応溶液中の成分と水酸化リチウムとの反応を抑制した状態で、添加後も溶液化した状態をしばらく保持することができること。また、水酸化リチウムを含む溶液の添加後の溶液を噴霧乾燥して得られる反応前駆体は、反応性に優れ、６００℃程度の低温でも単相の高結晶性のリン酸バナジウムリチウムが得られること。また、該反応前駆体を用いて得られるリン酸バナジウムリチウムを正極活物質とするリチウム二次電池は、優れた電池性能を有したものになることを知見し、本発明を完成するに到った。
【００１１】
即ち、本発明は、ナシコン（ＮＡＳＩＣＯＮ）構造を有するリン酸バナジウムリチウムの製造方法であって、
五酸化バナジウム、リン酸及び還元糖を水溶媒中で混合して酸性の混合スラリーを調製する第１工程、次に該混合スラリーを加温処理して溶液化し、還元反応溶液を得る第２工程、次に該還元反応溶液を３５℃以下に保持しながら、該還元反応溶液に水酸化リチウムを含む溶液を添加して原料混合溶液を調製する第３工程、次に該原料混合溶液を噴霧乾燥処理して反応前駆体を得る第４工程、次に該反応前駆体を不活性ガス雰囲気又は還元雰囲気で５００〜１３００℃で焼成して、リン酸バナジウムリチウムを得る第５工程を有することを特徴とするリン酸バナジウムリチウムの製造方法を提供するものである。
【発明の効果】
【００１２】
本発明によれば、工業的に有利な方法で、特にリチウム二次電池の正極活物質等として有用なＸ線回折的に単相のリン酸バナジウムリチウムを提供することができ、また、該リン酸バナジウムリチウムを正極活物質とするリチウム二次電池は、優れた電池性能を有したものになる。
【図面の簡単な説明】
【００１３】
【図１】実施例１、比較例１及び比較例２で得られた反応前駆体のＸ線回折図。
【図２】実施例１で得られた反応前駆体のＳＥＭ写真。
【図３】実施例１及び比較例１で得られたリン酸バナジウムリチウム試料のＸ線回折図。
【図４】実施例１で得られたリン酸バナジウムリチウムのＳＥＭ写真。
【図５】実施例５で得られた反応前駆体のＳＥＭ写真。
【図６】実施例５で得られたリン酸バナジウムリチウム試料のＸ線回折図。
【図７】実施例５で得られたリン酸バナジウムリチウム試料のＳＥＭ写真。
【図８】比較例３で得られた反応前駆体のＸ線回折図。
【図９】比較例３で得られたリン酸バナジウムリチウム試料のＸ線回折図。
【発明を実施するための形態】
【００１４】
以下、本発明をその好ましい実施形態に基づき説明する。
本発明のリン酸バナジウムリチウムの製造方法は、ナシコン（ＮＡＳＩＣＯＮ）構造を有するリン酸バナジウムリチウム（以下、単に「リン酸バナジウムリチウム」と呼ぶ。）の製造方法である。
【００１５】
本発明のリン酸バナジウムリチウムの製造方法を行い得られるリン酸バナジウムリチウムは、下記一般式（１）：
ＬｉxＶy（ＰＯ4）3      （１）
（式中、ｘは２．５以上３．５以下、ｙは１．８以上２．２以下を示す。）
で表わされるリン酸バナジウムリチウム、あるいは、一般式（１）で表わされるリン酸バナジウムリチウムに、必要により、Ｍｅ元素（Ｍｅは、Ｖ以外の原子番号１１以上の金属元素又は遷移金属元素を示す。）がドープされて含有されているリン酸バナジウムリチウムである。
【００１６】
一般式（１）中のｘは、好ましくは２．５以上３．５以下、特に好ましくは２．８以上３．２以下である。ｙは、好ましくは１．８以上２．２以下、特に好ましくは１．９以上２．１以下である。
【００１７】
リン酸バナジウムリチウムがＭｅ元素を含有する場合、ドープされるＭｅ元素は、Ｓｒ、Ｂａ、Ｓｃ、Ｙ、Ｈｆ、Ｔａ、Ｗ、Ｒｕ、Ｏｓ、Ａｇ、Ｚｎ、Ｓｉ、Ｇａ、Ｇｅ、Ｓｎ、Ｂｉ、Ｓ、Ｓｅ、Ｔｅ、Ｃｌ、Ｂｒ、Ｉ、Ｎａ、Ｋ、Ｍｇ、Ｃａ、Ａｌ、Ｍｎ、Ｃｏ、Ｎｉ、Ｆｅ、Ｔｉ、Ｚｒ、Ｂｉ、Ｃｒ、Ｎｂ、Ｍｏ及びＣｕから選ばれる１種又は２種以上が挙げられる。これらのうち、Ｍｅ元素としては、Ｍｇ、Ｃａ、Ａｌ、Ｍｎ、Ｃｏ、Ｎｉ、Ｆｅ、Ｔｉ、Ｚｒ、Ｂｉ、Ｃｒ、Ｎｂ、Ｍｏ及びＣｕから選ばれる１種又は２種以上であることが好ましい。
【００１８】
本発明のリン酸バナジウムリチウムの製造方法は、五酸化バナジウム、リン酸及び還元糖を水溶媒中で混合して酸性の混合スラリーを調製する第１工程、次に該混合スラリーを加温処理して溶液化し、還元反応溶液を得る第２工程、次に該還元反応溶液を３５℃以下に保持しながら、該還元反応溶液に水酸化リチウムを含む溶液を添加して原料混合溶液を調製する第３工程、次に該原料混合溶液を噴霧乾燥処理して反応前駆体を得る第４工程、次に該反応前駆体を不活性ガス雰囲気又は還元雰囲気で５００〜１３００℃で焼成して、リン酸バナジウムリチウムを得る第５工程を有する。
【００１９】
本発明のリン酸バナジウムリチウムの製造方法に係る第１工程は、五酸化バナジウム、リン酸及び還元糖を水溶媒中で混合して、各原料が混在した酸性の混合スラリーを得る工程である。
【００２０】
第１工程において、五酸化バナジウム及びリン酸の混合量は、リン酸中のＰ原子に対する五酸化バナジウム中のＶ原子のモル比（Ｖ／Ｐ）で、０．５０〜０．８０、好ましくは０．６０〜０．７３であることが、最終生成物として単相のリン酸バナジウムリチウムが得られ易くなる観点から好ましい。
【００２１】
第１工程に係る還元糖は、少なくとも第５工程の焼成の際に不活性ガス雰囲気又は還元雰囲気で加熱分解し、炭素が単離する、すなわち、炭素に変換されるものが用いられる。還元糖は、第２工程において五酸化バナジウムの還元反応を促進し、また、第２工程を行い得られる還元反応溶液が撹拌可能な良好な粘度を有する反応溶液とすることに加えて、第５工程においてバナジウムの酸化の防止に必要な成分となる。余剰の還元糖は、第５工程の焼成により導電性炭素に転換するため、本発明のリン酸バナジウムリチウムの製造方法において、還元糖を過剰に添加し、リン酸バナジウムリチウムに導電性を付与する導電性炭素源の成分としても機能させることもできる。
【００２２】
第１工程に係る還元糖としては、例えば、グルコース、フルクトース、ラクトース、マルトース、スクロース等が挙げられ、このうち、ラクトース、スクロースが優れた反応性を有する反応前駆体が得られる観点から好ましい。
【００２３】
第１工程において、還元糖の混合量が、生成するリン酸バナジウムリチウム１００質量部に対し、Ｃ原子換算で０．３〜４０質量部となる混合量であることが好ましい。第５工程での焼成において、焼成する前に比べて焼成後では還元糖に含まれるＣ原子の量が減少する傾向がある。そのため、第１工程において、還元糖の混合量が、生成されるリン酸バナジウムリチウム１００質量部に対し、Ｃ原子換算で０．３〜４０質量部となる混合量であると、還元糖から転換する導電性炭素の含有量が、生成するリン酸バナジウムリチウム１００質量部に対し、Ｃ原子換算で０〜２０質量部となり易い。生成するリン酸バナジウムリチウム１００質量部に対する還元糖の混合量が、上記範囲内にあることにより、リン酸バナジウムリチウムをリチウム二次電池の正極活物質として用いる場合に、リチウム二次電池に優れた性能を付与することが出来る。特に、第１工程において、還元糖の混合量を、生成するリン酸バナジウムリチウム１００質量部に対し、Ｃ原子換算で０．５〜４０質量部、好ましくは５〜３０質量部となる混合量とすることにより、生成するリン酸バナジウムリチウム１００質量部に対し、還元糖から転換する導電性炭素の含有量が、０．１〜２０重量部、好ましくは０．５〜１５質量部になり、導電性炭素により十分な導電性を付与することができるため、リチウム二次電池の内部抵抗を低くすることができ、且つ、質量或いは体積当たりの放電容量が高くなる。一方、生成されるリン酸バナジウムリチウム１００質量部に対する還元糖の混合量が、上記範囲未満だと、単相のリン酸バナジウムリチウムが得られ難くなる傾向があり、また、上記範囲を超えると、質量或いは体積当たりの放電容量が低くなり易い。なお、第１工程では、原料として添加する五酸化バナジウム及びリン酸の添加量から、生成するリン酸バナジウムリチウムの量を計算する。
【００２４】
第１工程における、五酸化バナジウム、リン酸及び還元糖の製造履歴は問わないが、高純度のリン酸バナジウムリチウムを製造するために、可及的に不純物含有量が少ないものであることが好ましい。
【００２５】
第１工程で用いる水溶媒としては、水、水と親水性の有機溶媒との混合溶媒が挙げられる。
【００２６】
第１工程において、酸化バナジウム、リン酸及び還元糖を水溶媒へ添加する順序、混合手段は、特に制限されるものではなく、上記各原料が均一に分散した酸性の混合スラリーとなるように行われる。
【００２７】
本発明のリン酸バナジウムリチウムの製造方法に係る第２工程は、第１工程で得られる酸性の混合スラリーを加熱処理して、少なくとも五酸化バナジウムの還元反応を行って、混合スラリーを各成分が溶解した溶液に転換し、還元反応溶液を得る工程である。第２工程における加熱処理の温度は、６０〜１００℃、好ましくは８０〜１００℃である。この理由は、加熱処理の温度が６０℃より低いと反応時間が長くなるため工業的に不利であり、また、加熱処理の温度を１００℃より高くするには加圧容器を使用しなければならず、工業的に有利でない。従って、第２工程を、大気圧下に実施することが出来る。
【００２８】
第２工程における加熱処理の時間は、特に制限されず、一般に０．２時間以上、好ましくは０．５〜４時間、特に好ましくは０．５〜２時間加熱処理すれば、還元反応溶液を得ることができる。
【００２９】
第２工程終了後に、還元反応溶液が、３５℃を超える温度で４時間以上保持されていると反応が進行し、（ＶＯ）（ＨＰＯ４）（Ｈ２Ｏ）４等の析出物が生じ易いので、第２工程終了後は、速やかに還元反応溶液の温度を３５℃以下に冷却することが、均一な原料混合溶液の調製の観点から好ましい。通常は第２工程終了後、還元反応溶液を、４時間以内で、３５℃以下、好ましくは５〜３５℃、特に好ましくは１０〜２５℃に冷却する。より好ましくは、第２工程終了後、還元反応溶液を、３時間以内で、３５℃以下、好ましくは５〜３５℃、特に好ましくは１０〜２５℃に冷却する。
【００３０】
本発明のリン酸バナジウムリチウムの製造方法に係る第３工程は、第２工程を得られる還元反応溶液に水酸化リチウムを含む溶液を添加して原料混合溶液を得る工程である。
【００３１】
水酸化リチウムを含む溶液は、水酸化リチウムを水に溶解した溶液である。
【００３２】
水酸化リチウムを含む溶液中の水酸化リチウム濃度は、５〜２０質量％、好ましくは１０〜１５質量％である。水酸化リチウムを含む溶液中の水酸化リチウム濃度が上記範囲にあることにより、均一な原料混合溶液の調製と水酸化リチウムを含む溶液の添加に伴う発熱を制御し製造効率を高める観点から好ましい。
【００３３】
水酸化リチウムを含む溶液の添加量は、リン源中のＰ原子に対するリチウム源中のＬｉ原子のモル比（Ｌｉ／Ｐ）で、０．７０〜１．３０、好ましくは０．８３〜１．１７となる添加量である。水酸化リチウムを含む溶液の添加量が上記範囲にあることにより、最終生成物として単相のリン酸バナジウムリチウムが得られ易くなる観点から好ましい。また、第３工程においては、原料混合溶液のｐＨが、３〜７、好ましくは４〜６、特に好ましくは４〜５となるように、水酸化リチウムを含む溶液を添加することが、均一な原料混合溶液の調製の観点から特に好ましい。
【００３４】
本発明のリン酸バナジウムリチウムの製造方法に係る第３工程において、水酸化リチウムの製造履歴は問わないが、高純度のリン酸バナジウムリチウムを製造するために、可及的に不純物含有量が少ないものであることが好ましい。
【００３５】
第２工程を行い得られる還元反応溶液に、水酸化リチウムを含む溶液を添加すると発熱を伴う。そこで、第３工程では、第２工程を行い得られる還元反応溶液を３５℃以下に保持しながら、水酸化リチウムを含む溶液を還元反応溶液に添加する。第３工程において、還元反応溶液を３５℃以下に保持しながら、水酸化リチウムを含む溶液を還元反応溶液に添加することにより、均一な組成分布を有し、反応性に優れた反応前駆体が得られ易くなる。また、第３工程における水酸化リチウムを含む溶液の添加温度は、特により均一で反応性に優れた反応前駆体を得る観点から、５〜３５℃であることが好ましく、１０〜２５℃であることが特に好ましい。一方、第３工程において、水酸化リチウムを含む溶液の添加温度が３５℃を超えると、還元反応溶液中の成分と、水酸化リチウムとが反応して沈殿物が生じ、これをそのまま噴霧乾燥すると各成分が不均一に分布した反応前駆体となる観点から好ましくない。
【００３６】
また、第３工程において、水酸化リチウムを含む溶液の添加は、安定した品質のものを得る観点から一定速度で添加することが好ましい。
【００３７】
また、第３工程において、水酸化リチウムを含む溶液の添加後、還元反応溶液中の成分と、水酸化リチウムとの反応は、３５℃以下では、極めてゆっくり進行し、例えば、原料混合溶液は、温度３５℃では、２００分程度は、析出物もなく濃青色の溶液状態を保持するが、２００分を超えると徐々に析出物が観察され、溶液の色も濃青色から水色、更に緑色へと変化する。第３工程を行い得られる原料混合溶液は、濃青色の溶液であり、後述する第４工程において、濃青色の原料混合溶液をそのまま噴霧乾燥処理に付することが、均一な組成分布を有し、反応性に優れた反応前駆体を得る観点から好ましい。
【００３８】
本発明のリン酸バナジウムリチウムの製造方法に係る第４工程は、第３工程を行い得られる原料混合溶液を噴霧乾燥して反応前駆体を得る工程である。
【００３９】
液の乾燥方法には噴霧乾燥法以外の方法も知られているが、本発明においては噴霧乾燥法を選択することが有利であるとの知見に基づき、この乾燥方法を採用している。詳細には、噴霧乾燥法を用いると各成分が均一に分散し密に詰まった粒状物が得られることから、この粒状物を本発明のリン酸バナジウムリチウムの製造方法では反応前駆体とし、この反応前駆体を後述する第５工程において焼成することにより、Ｘ線回折的に単相のリン酸バナジウムリチウムを得ることができる。
【００４０】
噴霧乾燥法においては、所定手段によって液を霧化し、それによって生じた微細な液滴を乾燥させることで反応前駆体を得る。液の霧化には、例えば、回転円盤を用いる方法と、圧力ノズルを用いる方法がある。第５工程においてはいずれの方法を用いることもできる。
【００４１】
噴霧乾燥法においては、霧化された液の液滴の大きさが、安定した乾燥や、得られる乾燥粉の性状に影響を与える。この観点から、霧化された液滴の大きさは、好ましくは５〜１００μｍ、特に好ましくは１０〜５０μｍである。噴霧乾燥では、噴霧乾燥装置への液の供給量を、この観点を考慮して決定することが望ましい。
【００４２】
噴霧乾燥法により得られる反応前駆体は、第５工程において焼成に付されるが、第５工程を行い得られるリン酸バナジウムリチウムの二次粒子の平均粒子径等の粉体特性は、反応前駆体を概ね引き継ぐようになる。このため、噴霧乾燥は、反応前駆体の二次粒子が走査型電子顕微鏡（ＳＥＭ）観察により求められる粒子径で５〜１００μｍ、特に１０〜５０μｍとなるように行われることが、目的とするリン酸バナジウムリチウムの粒子径の制御の点から好ましい。なお、噴霧乾燥装置における乾燥温度については、熱風入口温度を１８０〜２５０℃、好ましくは２００〜２４０℃に調整し、粉体の温度を９０〜１５０℃、好ましくは１００〜１３０℃となるように調整することが、粉体の吸湿を防ぎ粉体の回収が容易になることから好ましい。
【００４３】
特許文献４で使用する反応前駆体は、結晶性の物質が含まれているのに対して、本発明のリン酸バナジウムリチウムの製造方法に係る第４工程を行い得られる反応前駆体は非晶質である。本発明者らは、反応前駆体が非晶質となっているため、特許文献４の反応前駆体と比べて、反応性に優れ、低温で焼結し、更に結晶性も高くなると推測している。なお、反応前駆体が非晶質であることは、Ｘ線回折分析により確認される。  
【００４４】
本発明のリン酸バナジウムリチウムの製造方法に係る第５工程は、第４工程を行い得られる反応前駆体を５００〜１３００℃で焼成し、Ｘ線回折的に単相のリン酸バナジウムリチウムを得る工程である。
【００４５】
第５工程における焼成温度は、５００〜１３００℃、好ましくは６００〜１０００℃である。この理由は、焼成温度が５００℃より低くなると単相になるまでの焼成時間が長くなり、一方、焼成温度が１３００℃より高くなるとリン酸バナジウムリチウムが融解するためである。
【００４６】
第５工程における焼成雰囲気は、バナジウムの酸化を防ぎ、かつ溶融を防ぐという理由から不活性ガス雰囲気又は還元雰囲気である。第５工程で用いることが出来る不活性ガスとしては、特に制限はなく、例えば窒素ガス、ヘリウムガス、アルゴンガス等が挙げられる。
【００４７】
第５工程において、焼成時間は特に制限されず、一般に２時間以上、特に３〜２４時間焼成すれば、Ｘ線回折的に単相のリン酸バナジウムリチウムを得ることができる。
【００４８】
第５工程では、焼成を行い得られるリン酸バナジウムリチウムを、必要に応じて、複数回の焼成に付してもよい。
【００４９】
本発明のリン酸バナジウムリチウムの製造方法において、リン酸バナジウムリチウムの結晶構造を安定化し、サイクル特性等の電池性能をいっそう向上させることを目的として、必要により、Ｍｅ源（Ｍｅは、Ｖ以外の原子番号１１以上の金属元素又は遷移金属元素を示す。）を、本発明のリン酸バナジウムリチウムの製造方法に係る第１工程において、酸性の混合スラリーに混合し、引き続き、本発明のリン酸バナジウムリチウムの製造方法に係る第２工程〜第５工程を行うことにより、前記一般式（１）で示されるリン酸バナジウムリチウムにＭｅ元素がドープされて含有されたものが得られる。なお、本発明において、Ｍｅ元素は、前記一般式（１）で示されるリン酸バナジウムリチウムのＬｉサイト又は／及びＶサイトに置換されて存在する。
【００５０】
Ｍｅ源中のＭｅは、Ｖ以外の原子番号１１以上の金属元素又は遷移金属元素であり、好ましいＭｅ元素としては、Ｓｒ、Ｂａ、Ｓｃ、Ｙ、Ｈｆ、Ｔａ、Ｗ、Ｒｕ、Ｏｓ、Ａｇ、Ｚｎ、Ｓｉ、Ｇａ、Ｇｅ、Ｓｎ、Ｂｉ、Ｓ、Ｓｅ、Ｔｅ、Ｃｌ、Ｂｒ、Ｉ、Ｎａ、Ｋ、Ｍｇ、Ｃａ、Ａｌ、Ｍｎ、Ｃｏ、Ｎｉ、Ｆｅ、Ｔｉ、Ｚｒ、Ｂｉ、Ｃｒ、Ｎｂ、Ｍｏ、Ｃｕ等が挙げられ、これらは１種単独又は２種以上の組み合わせであってもよい。
【００５１】
Ｍｅ源としては、Ｍｅ元素を有する酸化物、水酸化物、ハロゲン化物、炭酸塩、硝酸塩、炭酸塩、有機酸塩等が挙げられる。なお、第１工程において、Ｍｅ源を混合する場合、Ｍｅ源を混合スラリー中に溶解させて存在させてもよく、固形物として存在させてもよい。混合スラリー中に固形物としてＭｅ源を存在させる場合には、平均粒子径が１００μｍ以下、好ましくは０．１〜５０μｍのものを用いることが、優れた反応性を有する反応前駆体を得る観点から好ましい。また、第１工程において、Ｍｅ源を混合する場合には、Ｍｅ源の混合量は、ドープさせるＭｅ元素の種類にもよるが、多くの場合、リン源中のＰ原子に対するバナジウム化合物のＶ原子とＭｅ源中のＭｅ原子の合計（Ｖ＋Ｍｅ＝Ｍ）のモル比（Ｍ／Ｐ）で、０．５０〜０．８０、好ましくは０．６０〜０．７３となり、Ｍｅ／Ｖのモル比が０より大きく０．４５以下、好ましくは０より大きく０．１以下となる混合量が好ましい。
【００５２】
また、本発明のリン酸バナジウムリチウムの製造方法では、第５工程を行い得られるリン酸バナジウムリチウムに対して、更に加熱処理を施して、リン酸バナジウムリチウムに含有される導電性炭素量を調整する第６工程を施すことができる。具体的な第６工程の操作は、第５工程を行い得られる導電性炭素を含有するリン酸バナジウムリチウムに加熱処理を施して導電性炭素を酸化処理することにより行う。
【００５３】
第６工程に係る加熱処理は、酸素含有雰囲気下に行うことが好ましい。第６工程における加熱処理の雰囲気中の酸素濃度は、５Ｖｏｌ％以上、特に好ましくは１０〜３０Ｖｏｌ％であることが、導電性炭素を高効率で酸化処理するという観点から好ましい。第６工程に係る加熱処理の温度は、２５０〜４５０℃、好ましくは３００〜４００℃であることが、導電性炭素を高効率で酸化処理するという観点から好ましい。第６工程に係る加熱処理の時間は、特に制限されず、加熱処理の時間が長くなるほどリン酸バナジウムリチウムに含有される導電性炭素の含有量が低くなる。第６工程に係る加熱処理では、所望の導電性炭素の含有量となるよう予め適宜好適な条件を設定して行うことが好ましい。
【００５４】
このようにして、本発明のリン酸バナジウムリチウムの製造方法を行い得られるリン酸バナジウムリチウムは、Ｘ線回折的に単相のリン酸バナジウムリチウムであり、平均一次粒子径が１０μｍ以下、好ましくは０．０１〜５μｍの一次粒子が多数集合して、平均粒子径が５〜１００μｍ、好ましくは１０〜５０μｍの二次粒子を形成する凝集状のリン酸バナジウムリチウムであることが好ましい。
【００５５】
本発明のリン酸バナジウムリチウムの製造方法では、得られるリン酸バナジウムリチウムに対して、更に必要に応じて解砕処理、又は粉砕処理し、更に分級を行ってもよい。
【００５６】
また、本発明のリン酸バナジウムリチウムの製造方法を行い得られるリン酸バナジウムリチウムは、粒子が還元糖に起因する導電性炭素でコーティングされたリン酸バナジウムリチウム炭素複合体であってもよい。本発明のリン酸バナジウムリチウムの製造方法を行い得られるリン酸バナジウムリチウム炭素複合体を、正極活物質として用いることにより、いっそう高い放電容量のリチウム二次電池を得ることができる。
また、本発明のリン酸バナジウムリチウムの製造方法を行い得られるリン酸バナジウムリチウムは、固体電解質での用途にも用いられる。
【実施例】
【００５７】
以下、本発明を実施例により詳細に説明するが、本発明はこれらの実施例に限定されるものではない。
｛実施例１｝
＜第１工程＞
５Ｌビーカーにイオン交換水２Ｌを入れ、これに８５％リン酸６０５ｇと五酸化バナジウム３２０ｇとスクロース（ショ糖）１７０ｇを投入し室温（２５℃）で攪拌することにより黄土色の酸性の混合スラリーを得た（ｐＨ０．９）。
＜第２工程＞
得られた混合スラリーを９５℃で１時間、攪拌下に加熱し還元反応を行い、濃青色の還元反応溶液を得た（ｐＨ１．７）。
＜第３工程＞
還元反応溶液を室温（２５℃）まで２時間で冷却した。次いで水酸化リチウム・１水塩２２０ｇをイオン交換水１．５Ｌに溶解させた水酸化リチウム溶液を調製した。ジャケット付反応容器を冷却機で冷却し、反応溶液を２２℃の温度範囲に保持しながら、水酸化リチウム溶液を６０分で一定速度で反応溶液に添加し、濃青色の原料混合溶液を得た（ｐＨ４．６）。
＜第４工程＞
次いで、濃青色の原料混合溶液を、出口温度を１２０℃に設定した噴霧乾燥装置に供給し、反応前駆体を得た。反応前駆体のＳＥＭ観察法により求められる平均二次粒子径は１２μｍであった。
得られた反応前駆体を、線源としてＣｕＫα線を用いてＸ線回折測定を行ったところ、該反応前駆体は、非晶質であることが確認できた。また、反応前駆体のＸ線回折図を図１に示す。また、反応前駆体の電子顕微鏡写真（ＳＥＭ像）を図２に示す。
＜第５工程＞
得られた反応前駆体をムライト製匣鉢に入れ、窒素雰囲気下６００℃で１０時間焼成した。得られたリン酸バナジウムリチウム試料をＸ線回折分析した結果、単相のリン酸バナジウムリチウムであることを確認した。得られたリン酸バナジウムリチウム試料のＸ線回折図を図３に示す。また、得られたリン酸バナジウムリチウム試料の電子顕微鏡写真（ＳＥＭ像）を図４に示す。
また、得られたリン酸バナジウムリチウム試料の残存炭素量を、ＴＯＣ全有機炭素計（島津製作所製ＴＯＣ−５０００Ａ）にて測定することによりＣ原子の含有量として求めた。
【００５８】
｛実施例２〜４｝
第５工程において、焼成温度を７００〜９００℃とする以外は、実施例１と同様に反応を行ってリン酸バナジウムリチウム試料を得た。
また、得られたリン酸バナジウムリチウム試料のＸ線回折分析した結果、何れも単相のリン酸バナジウムリチウムであることを確認した。また、実施例１と同様にして残存炭素量を求めた。  
【００５９】
【表１】
2019034877.tif 000002
注）１）第１工程の「Ｖ／Ｐのモル比」は添加したリン酸中のＰ原子に対する五酸化バナジウム中のＶ原子のモル比を示す。
２）第３工程の「Ｌｉ／Ｐのモル比」は、第１工程で添加したリン酸中のＰ原子に対する第３工程で添加した水酸化リチウム中のＬｉ原子のモル比を示す。
３）第３工程の「添加後のｐＨ」は、水酸化リチウムを含む溶液を添加した後の反応液のｐＨを示す。
【００６０】
｛比較例１｝
５Ｌビーカーにイオン交換水３．５Ｌを入れ、これに水酸化リチウム・１水塩２２０ｇと五酸化バナジウム３２０ｇと８５％リン酸６０５ｇとスクロース１７０ｇを加えた後、９５℃で１時間、攪拌下に加熱して緑色のスラリーを得た。次いで、出口温度を１２０℃に設定した噴霧乾燥装置に、該スラリーを供給し、反応前駆体を得た。得られた反応前駆体をＸ線回折分析を行ったところ、該反応前駆体は、明確な回折ピークが確認できた。また、反応前駆体のＸ線回折図を図１に併記した。
得られた反応前駆体をムライト製匣鉢に入れ、窒素雰囲気下６００℃で１０時間焼成して、リン酸バナジウムリチウム試料を得た。
得られたリン酸バナジウムリチウム試料のＸ線回折分析図を図３に併記した。Ｘ線回折分析の結果、リン酸バナジウムリチウム以外の異相の存在が確認できた。また、実施例１と同様にして残存炭素量を求めたところ、残存炭素量は１．９質量％であった。
【００６１】
｛比較例２｝
５Ｌビーカーにイオン交換水２Ｌを入れ、これに水酸化リチウム・１水塩２５２ｇを加えて溶解した。この溶液に五酸化バナジウム３６４ｇを加えて１ｈ攪拌した。この液にグルコース（ブドウ糖）７２ｇと８５％リン酸６９２ｇを加えて１時間攪拌して原料混合液を得た。次いで、出口温度を１２０℃に設定した噴霧乾燥装置に、原料混合液を供給し、反応前駆体を得た。また、反応前駆体のＸ線回折図を図１に併記した。
得られた反応前駆体をムライト製匣鉢に入れ、窒素雰囲気下９００℃で１２時間焼成した。焼成物をジェットミルにより解砕してリン酸バナジウムリチウム試料を得た。得られたリン酸バナジウムリチウム試料のＸ線回折分析した結果、単相のリン酸バナジウムリチウムであることを確認した。また、実施例１と同様にして残存炭素量を求めたところ、残存炭素量は０．１質量％であった。
【００６２】
｛実施例５｝
＜第１工程＞
５Ｌビーカーにイオン交換水２．５Ｌを入れ、これに８５％リン酸８６４．７ｇと五酸化バナジウム４５７．７ｇとラクトース・１水和物１５６．６ｇを投入し室温（２５℃）で攪拌することにより黄土色の酸性の混合スラリーを得た（ｐＨ０．９）。
＜第２工程＞
得られた混合スラリーを９５℃で１時間、攪拌下に加熱し還元反応を行い、濃青色の還元反応溶液を得た（ｐＨ１．７）。
＜第３工程＞
還元反応溶液を室温（２５℃）まで２時間で冷却した。次いで水酸化リチウム・１水塩３１４．７ｇをイオン交換水１．５Ｌに溶解させた水酸化リチウム溶液を調製した。ジャケット付反応容器を冷却機で冷却し、反応溶液を２２℃の温度範囲に保持しながら、水酸化リチウム溶液を一定速度で６０分で反応溶液に添加し、濃青色の原料混合溶液を得た（ｐＨ４．６）。
＜第４工程＞
次いで、濃青色の原料混合溶液を、出口温度を１２０℃に設定した噴霧乾燥装置に供給し、反応前駆体を得た。得られた反応前駆体を、線源としてＣｕＫα線を用いてＸ線回折測定を行ったところ、該反応前駆体は、非晶質であることが確認できた。また、反応前駆体の電子顕微鏡写真（ＳＥＭ像）を図５に示す。
＜第５工程＞
得られた反応前駆体をムライト製匣鉢に入れ，窒素雰囲気下８００℃で１０時間焼成した。得られたリン酸バナジウムリチウム試料をＸ線回折分析した結果、単相のリン酸バナジウムリチウムであることを確認した。また、リン酸バナジウムリチウム試料のＸ線回折図を図６に示す。得られたリン酸バナジウムリチウム試料の電子顕微鏡写真（ＳＥＭ像）を図７に示す。
また、得られたリン酸バナジウムリチウム試料の残存炭素量を、ＴＯＣ全有機炭素計（島津製作所製ＴＯＣ−５０００Ａ）にて測定したところ、１．５質量％であった。また、ＢＥＴ比表面積は９．８ｍ2／ｇであった。
【００６３】
｛比較例３｝
第２工程終了後、反応溶液を室温（２５℃）まで２時間で冷却し、第３工程において、反応容器を冷却機で冷却せずにそのまま水酸化リチウム溶液を一定速度で１５分で添加した以外は実施例１と同様に反応を行って、リン酸バナジウムリチウム試料を得た。なお、水酸化リチウム溶液の添加中の反応溶液の温度は２５℃から４０℃に上昇した。また、第３工程後の原料混合溶液は青色のスラリー（ｐＨ４．７）であった。
次いで、第４工程にて青色のスラリーを、出口温度を１２０℃に設定した噴霧乾燥装置に供給し、反応前駆体を得た。得られた反応前駆体をＸ線回折測定を行ったところ、該反応前駆体は、明確な回折ピークが確認できた。また、反応前駆体のＸ線回折図を図８に示した。
次いで、得られた反応前駆体をムライト製匣鉢に入れ、窒素雰囲気下６００℃で１０時間焼成して、リン酸バナジウムリチウム試料を得た。
得られたリン酸バナジウムリチウム試料のＸ線回折分析図を図９に示した。Ｘ線回折分析の結果、リン酸バナジウムリチウム以外の異相の存在が確認できた。また、実施例１と同様にして残存炭素量を求めたところ、残存炭素量は１．８質量％であった。
【００６４】
＜電池性能の評価＞
＜電池性能試験＞
（Ｉ）リチウム二次電池の作製；
上記のように製造した、実施例１、実施例４、実施例５、比較例２及び比較例３のリン酸バナジウムリチウムの各試料９１質量％、黒鉛粉末６質量％、ポリフッ化ビニリデン３質量％を混合して正極剤とし、これをＮ−メチル−２−ピロリジノンに分散させて混練ペーストを調製した。得られた混練ペーストをアルミ箔に塗布したのち乾燥、プレスして直径１５ｍｍの円盤に打ち抜いて正極板を得た。
この正極板を用いて、セパレーター、負極、正極、集電板、取り付け金具、外部端子、電解液等の各部材を使用してリチウム二次電池を製作した。このうち、負極は金属リチウム箔を用い、電解液にはエチレンカーボネートとメチルエチルカーボネートの１：１混練液１リットルにＬｉＰＦ6１モルを溶解したものを使用した。
【００６５】
（２）電池の性能評価
作製したリチウム二次電池を下記条件で作動させ、電池性能を評価した。
＜サイクル特性の評価＞
０．５Ｃで４．２Ｖまで充電させ、引き続いて４．２Ｖで保持させる全充電時間５時間の定電流定電圧（ＣＣＣＶ）充電により充電させた後、０．１Ｃで２．０Ｖまで放電させる定電流（ＣＣ）放電を行い、これらの操作を１サイクルとして１サイクル毎に放電容量を測定した。このサイクルを２０サイクル繰り返し、１サイクル目と２０サイクル目のそれぞれの放電容量から、下記式により容量維持率を算出した。なお、１サイクル目の放電容量を初期放電容量とした。
【００６６】
容量維持率（％）＝（（２０サイクル目の放電容量）／（１サイクル目の放電容量））×１００
【００６７】
【表２】
2019034877.tif 000003
【００６８】
｛実施例６｝
＜第６工程＞
実施例３で得られたリン酸バナジウムリチウム試料（残存炭素量１．６質量％）を、電気炉で大気雰囲気下（酸素濃度２０Ｖｏｌ％）、３５０℃で１５時間加熱処理を行った。
得られたリン酸バナジウムリチウム試料をＸ線回折分析した結果、単相のリン酸バナジウムリチウムであることを確認した。また、得られたリン酸バナジウムリチウム試料の残存炭素量を、ＴＯＣ全有機炭素計（島津製作所製ＴＯＣ−５０００Ａ）にて測定したところ、０．１質量％であった。また、ＢＥＴ比表面積は７．１ｍ２／ｇであった。
【図１】
2019034877.tif 000004
【図２】
2019034877.tif 000005
【図３】
2019034877.tif 000006
【図４】
2019034877.tif 000007
【図５】
2019034877.tif 000008
【図６】
2019034877.tif 000009
【図７】
2019034877.tif 000010
【図８】
2019034877.tif 000011
【図９】
2019034877.tif 000012